(57)【要約】【課題】エッチングを利用してパターン形成を行う場合に、形成すべき微細パターンの狭ピッチ化が進展しても、当該パターン形成を高精度に行えるようにする。【解決手段】基板２上にハードマスク層３を有するマスクブランクス１において、前記ハードマスク層１は、前記基板２の側から第一層５と第二層６とが配される積層構造を有する。前記第一層５は、前記基板２に対してエッチングを行う際にマスクとなる層である。前記第二層６は、前記第一層５に対してエッチングを行う際にマスクとなるとともに、前記ハードマスク層３上に形成されるレジストパターン４をマスクにしてエッチングが行われる層である。そして、前記第一層５に対するエッチングの間は前記第二層６が当該第一層５のマスクとして機能するエッチング選択比を有した材料によって、当該第二層６を形成する。【選択図】図１
2011211083.tif 000002
【特許請求の範囲】
【請求項１】
基板上にハードマスク層を有するマスクブランクスにおいて、
前記ハードマスク層は、前記基板の側から第一層と第二層とが配される積層構造を有しており、
前記第一層は、前記基板に対してエッチングを行う際に当該第一層自体が有するパターンを当該基板に転写するためのマスクとなる層であり、
前記第二層は、前記第一層に対してエッチングを行う際に当該第二層自体が有するパターンを当該第一層に転写するためのマスクとなるとともに、前記ハードマスク層上に形成されるレジストパターンをマスクにしてエッチングが行われる層であり、
前記第一層に対するエッチングの間は前記第二層が当該第一層のマスクとして機能するエッチング選択比を有した材料によって当該第二層が形成されている
ことを特徴とするマスクブランクス。
【請求項２】
基板上にハードマスク層を有するマスクブランクスにおいて、
前記ハードマスク層は、前記基板の側から第一層と第二層とが配される積層構造を有しており、
前記第一層は、前記基板に対してエッチングを行う際に当該第一層自体が有するパターンを当該基板に転写するためのマスクとなる層であり、
前記第二層は、前記第一層に対してエッチングを行う際に当該第二層自体が有するパターンを当該第一層に転写するためのマスクとなるとともに、前記ハードマスク層上に形成されるレジストパターンをマスクにしてエッチングが行われる層であり、
前記レジストパターンに対する前記第一層のエッチング選択比よりも前記第二層に対する前記第一層のエッチング選択比が高い材料によって当該第二層が形成されている
ことを特徴とするマスクブランクス。
【請求項３】
前記第一層は、クロム化合物からなり、
前記第二層は、酸化タングステン、ケイ素、二酸化ケイ素または酸化モリブデンのいずれかからなる
ことを特徴とする請求項１または２記載のマスクブランクス。
【請求項４】
前記第二層は、アルカリ溶液で溶解する材料によって形成されている
ことを特徴とする請求項１または２記載のマスクブランクス。
【請求項５】
前記第二層は、ネガ型レジスト層から形成されたレジストパターンをマスクにしてウエットエッチングが行われる層である
ことを特徴とする請求項４記載のマスクブランクス。
【請求項６】
前記第二層は、酸化タングステンまたは酸化モリブデンのいずれかからなる
ことを特徴とする請求項４または５記載のマスクブランクス。
【請求項７】
前記第二層は、前記第一層をマスクにした前記基板に対するエッチング中に当該エッチングによって除去される材料で形成されている
ことを特徴とする請求項１または２記載のマスクブランクス。
【請求項８】
前記基板は、石英基板であり、
前記第一層は、クロム化合物からなり、
前記第二層は、酸化タングステン、ケイ素、二酸化ケイ素または酸化モリブデンのいずれかからなる
ことを特徴とする請求項７記載のマスクブランクス。
【請求項９】
前記第二層は、前記第一層をマスクにした前記基板に対するエッチング中に当該エッチングによって除去される材料で形成されている
ことを特徴とする請求項４または５記載のマスクブランクス。
【請求項１０】
前記基板は、石英基板であり、
前記第一層は、クロム化合物からなり、
前記第二層は、酸化タングステンまたは酸化モリブデンのいずれかからなる
ことを特徴とする請求項９記載のマスクブランクス。
【請求項１１】
基板上にハードマスク層を構成する第一層を形成する工程と、
前記第一層上に前記ハードマスク層を構成する第二層を形成する工程と、
前記第一層及び前記第二層を有して構成された前記ハードマスク層上にレジスト層を形成する工程と、
前記レジスト層に対するパターニングを行って所望パターンに対応するレジストパターンを得る工程と、
前記レジストパターンをマスクにして前記第二層に対するエッチングを行う工程と、
エッチング後の前記第二層をマスクにして前記第一層に対するエッチングを行い当該第二層自体が有するパターンを当該第一層に転写する工程と、
エッチング後の前記第一層をマスクにして前記基板に対するエッチングを行い当該第一層自体が有するパターンを当該基板に転写して当該基板への前記所望パターンの形成を行う工程とを有し、
前記第二層の形成材料として、前記第一層に対するエッチングの間は前記第二層が当該第一層のマスクとして機能するエッチング選択比を有した材料を用いる
ことを特徴とするパターン形成方法。
【請求項１２】
基板上にハードマスク層を構成する第一層を形成する工程と、
前記第一層上に前記ハードマスク層を構成する第二層を形成する工程と、
前記第一層及び前記第二層を有して構成された前記ハードマスク層上にレジスト層を形成する工程と、
前記レジスト層に対するパターニングを行って所望パターンに対応するレジストパターンを得る工程と、
前記レジストパターンをマスクにして前記第二層に対するエッチングを行う工程と、
エッチング後の前記第二層をマスクにして前記第一層に対するエッチングを行い当該第二層自体が有するパターンを当該第一層に転写する工程と、
エッチング後の前記第一層をマスクにして前記基板に対するエッチングを行い当該第一層自体が有するパターンを当該基板に転写して当該基板への前記所望パターンの形成を行う工程とを有し、
前記第二層の形成材料として、前記レジストパターンに対する前記第一層のエッチング選択比よりも当該第二層に対する前記第一層のエッチング選択比が高い材料を用いる
ことを特徴とするパターン形成方法。
【請求項１３】
前記第一層は、クロム化合物からなり、
前記第二層は、酸化タングステン、ケイ素、二酸化ケイ素または酸化モリブデンのいずれかからなり、
前記第二層に対するエッチングを、フッ素系ガスを含むガスによるドライエッチングにて行う
ことを特徴とする請求項１１または１２記載のパターン形成方法。
【請求項１４】
前記第一層は、クロム化合物からなり、
前記第二層は、酸化タングステン、ケイ素、二酸化ケイ素または酸化モリブデンのいずれかからなり、
前記第一層に対するエッチングを、塩素系ガスと酸素ガスとの混合ガスによるドライエッチングにて行う
ことを特徴とする請求項１１または１２記載のパターン形成方法。
【請求項１５】
前記第二層の形成材料として、アルカリ溶液で溶解する材料を用い、
前記第二層に対するエッチングを、前記アルカリ溶液を含む現像液によるウエットエッチングにて行う
ことを特徴とする請求項１１または１２記載のパターン形成方法。
【請求項１６】
前記レジスト層に対するパターニングを、当該レジスト層への電子線露光によるパターン描画及び描画されたパターンの現像によって行う
ことを特徴とする請求項１１から１５のいずれか１項に記載のパターン形成方法。
【請求項１７】
前記レジスト層に対するパターニングを、ナノインプリント用原盤であるインプリントモールドからのパターン転写によって行う
ことを特徴とする請求項１１から１５のいずれか１項に記載のパターン形成方法。
【請求項１８】
請求項１６または１７記載のパターン形成方法を用いて前記基板へのパターン形成を行い、ナノインプリント用原盤となるモールドを得る
ことを特徴とするモールドの製造方法。
【発明の詳細な説明】
【技術分野】
【０００１】
本発明は、マスクブランクス、パターン形成方法及びモールドの製造方法に関する。
【背景技術】
【０００２】
一般に、半導体装置製造工程では、フォトリソグラフィ法を用いて微細パターンの形成が行われている。フォトリソグラフィ法では、フォトマスクがパターン形成の原盤として用いられる。
【０００３】
また、近年では、フォトリソグラフィ法を用いた微細パターン形成と同様に、インプリント法による微細パターン形成が用いられている。例えば、ハードディスク装置（ＨＤＤ）用の高密度記録媒体として知られているディスクリートトラック型（以下「ＤＴＲ」と略す。）やビットパターンド型（以下「ＢＰＭ」と略す。）等のディスク媒体（以下「パターンド媒体」という。）は、そのトラックパターンやビットパターン等が、インプリント技術を用いて形成される。具体的には、フォトリソグラフィ法を用いて原盤となるインプリントモールドを作製した後、そのインプリントモールドを用いてインプリントを行うことで、パターンド媒体にトラックパターンやビットパターン等が形成されるようになっている。
【０００４】
インプリント技術は、大別すると、熱インプリントと光インプリントがある。熱インプリントは、微細パターンが形成されたインプリントモールドを被成形材料である熱硬化性樹脂に加熱しながら押し付け、その後に被成形材料を冷却・離型し、微細パターンを転写する方法である。また、光インプリントは、微細パターンが形成されたインプリントモールドを被成形材料である光硬化性樹脂に加熱しながら押し付けて紫外光を照射し、その後に被成形材料を離型し、微細パターンを転写する方法である。これら光インプリントと熱インプリントのいずれの場合も、インプリント法では、インプリントモールドがパターン形成の原盤となる。
【０００５】
原盤となるインプリントモールドは、等倍でのパターン転写となるため、フォトマスクに比べて、形成パターンについて高精度のものが要求される。このことから、インプリントモールドについては、以下に述べるマスクブランクスを用いて製造することが提案されている。
【０００６】
図５は、従来におけるインプリントモールドの製造方法の一具体例を示す説明図である。インプリントモールドを製造する場合は、先ず、図５（ａ）に示すように、パターンを形成するための薄膜２１を石英等の基板２２上に有するマスクブランク２０を用意する。薄膜２１は、形成パターン高精度化のためには膜厚が薄いことが有効であるが、薄くなると十分な導電性が得られないおそれがある。そこで、薄膜２１は、少なくとも下層２３と上層２４の積層膜よりなる。下層２３は、上層２４の電気抵抗を抑制して導電性不足を補うために例えばタンタルを主成分としハフニウムを含む化合物であるタンタルハフニウム（ＴａＨｆ）で形成され、上層２４は、例えばクロムと窒素を含む材料である窒化クロム（ＣｒＮ）で形成される。そして、このマスクブランク２０上にレジスト材料を塗布した後、例えば電子線露光によるパターン描画及び描画されたパターンの現像を行ってレジストパターン２５を形成する。続いて、図５（ｂ）に示すように、レジストパターン２５をマスクとして、ＣｒＮ／ＴａＨｆの積層膜よりなる薄膜２１を、塩素系ガスを用いたドライエッチング処理によりエッチング加工することによって、薄膜パターン（マスクパターン）を形成する。さらにその後は、図５（ｃ）に示すように、薄膜パターンをマスクとして、基板２２を、フッ素系ガスを用いたドライエッチング処理によりエッチング加工する。そして、ＣｒＮ／ＴａＨｆの積層膜による薄膜パターンを除去することで、インプリントモールドが得られることになる（例えば、特許文献１参照）。
【０００７】
また、従来におけるインプリントモールドの製造方法の他の具体例として、以下のようなものもある。図６は、従来におけるインプリントモールドの製造方法の他の具体例を示す説明図である。図６（ａ）に示すように、ＣｒＮ／ＴａＨｆの積層膜よりなる薄膜２１が基板２２上に形成されたマスクブランク２０を用意する点は、上述した具体例の場合と同様である。マスクブランク２０を用意したら、図６（ｂ）に示すように、薄膜２１上に形成されたレジストパターン２５をマスクとして、薄膜２１の上層２４であるＣｒＮ層を、酸素を実質的に含まない（具体的にはエッチング装置内の酸素含有量が５％以下となる程度に酸素を含まない）塩素系ガスを用いたドライエッチング処理によりエッチング加工する。続いて、図６（ｃ）に示すように、上層２４のパターンをマスクにして、薄膜２１の下層２３であるＴａＨｆ層及び基板２２を、フッ素系ガスを用いたドライエッチング処理により一度にエッチング加工する。そして、例えばＣｒＮ／ＴａＨｆの積層膜による薄膜パターンを除去することで、インプリントモールドが得られることになる（例えば、特許文献２参照）。
【先行技術文献】
【特許文献】
【０００８】
【特許文献１】特開２００９−０９８６８９号公報
【特許文献２】特開２００９−０８０４２１号公報
【発明の概要】
【発明が解決しようとする課題】
【０００９】
ところで、ＤＴＲやＢＰＭ等のパターンド媒体に対しては、高密度記録が求められている。これに伴って、パターンド媒体へのパターン形成に用いられるインプリントモールドについても、パターン寸法に対する微細化（具体的には、トラック等の狭ピッチ化）の要求が強くなっている。
【００１０】
しかしながら、形成すべきパターンの狭ピッチ化が進むと、狭ピッチ化に伴いレジスト薄膜化等も必要になることから、上述した従来製法では、微細パターンを高精度で形成することが困難になるおそれが生じる。例えば、トラックピッチ５０ｎｍレベルの微細パターンについては、ＣｒＮ／ＴａＨｆの積層膜よりなる薄膜２１をレジストパターン２５でエッチングする際に、レジストとＣｒＮのエッチング選択比が不足して、部分的にマスクとなる薄膜２１が消失してしまう可能性がある。さらに詳しくは、トラックピッチの狭ピッチ化に伴うレジスト薄膜化によって、ＣｒＮ膜のパターン形成完了前にレジストが消失し、エッチングを行うべきではないＣｒＮ膜の部分もエッチングされてしまう可能性がある。このようなエッチング選択比の不足による部分的なマスク消失は、最終的な基板２２への形成パターンが部分的に消失することに繋がるため、その発生を未然に回避すべきである。
【００１１】
そこで、本発明は、形成すべきパターンの狭ピッチ化が進展する状況下においても、微細パターンを高精度で形成できるマスクブランクス、パターン形成方法及びモールドの製造方法を提供することを、主たる目的とする。
【課題を解決するための手段】
【００１２】
本発明は、上記目的を達成するために案出されたものである。
本発明の第１の態様は、基板上にハードマスク層を有するマスクブランクスにおいて、前記ハードマスク層は、前記基板の側から第一層と第二層とが配される積層構造を有しており、前記第一層は、前記基板に対してエッチングを行う際に当該第一層自体が有するパターンを当該基板に転写するためのマスクとなる層であり、前記第二層は、前記第一層に対してエッチングを行う際に当該第二層自体が有するパターンを当該第一層に転写するためのマスクとなるとともに、前記ハードマスク層上に形成されるレジストパターンをマスクにしてエッチングが行われる層であり、前記第一層に対するエッチングの間は前記第二層が当該第一層のマスクとして機能するエッチング選択比を有した材料によって当該第二層が形成されていることを特徴とするマスクブランクスである。
本発明の第２の態様は、基板上にハードマスク層を有するマスクブランクスにおいて、前記ハードマスク層は、前記基板の側から第一層と第二層とが配される積層構造を有しており、前記第一層は、前記基板に対してエッチングを行う際に当該第一層自体が有するパターンを当該基板に転写するためのマスクとなる層であり、前記第二層は、前記第一層に対してエッチングを行う際に当該第二層自体が有するパターンを当該第一層に転写するためのマスクとなるとともに、前記ハードマスク層上に形成されるレジストパターンをマスクにしてエッチングが行われる層であり、前記レジストパターンに対する前記第一層のエッチング選択比よりも前記第二層に対する前記第一層のエッチング選択比が高い材料によって当該第二層が形成されていることを特徴とするマスクブランクスである。
本発明の第３の態様は、第１または第２の態様に記載の発明において、前記第一層は、クロム化合物からなり、前記第二層は、酸化タングステン、ケイ素、二酸化ケイ素または酸化モリブデンのいずれかからなることを特徴とする。
本発明の第４の態様は、第１または第２の態様に記載の発明において、前記第二層は、アルカリ溶液で溶解する材料によって形成されていることを特徴とする。
本発明の第５の態様は、第４の態様に記載の発明において、前記第二層は、ネガ型レジスト層から形成されたレジストパターンをマスクにしてウエットエッチングが行われる層であることを特徴とする。
本発明の第６の態様は、第４または第５の態様に記載の発明において、前記第二層は、酸化タングステンまたは酸化モリブデンのいずれかからなることを特徴とする。
本発明の第７の態様は、第１または第２の態様に記載の発明において、前記第二層は、前記第一層をマスクにした前記基板に対するエッチング中に当該エッチングによって除去される材料で形成されていることを特徴とする。
本発明の第８の態様は、第７の態様に記載の発明において、前記基板は、石英基板であり、前記第一層は、クロム化合物からなり、前記第二層は、酸化タングステン、ケイ素、二酸化ケイ素または酸化モリブデンのいずれかからなることを特徴とする。
本発明の第９の態様は、第４または第５の態様に記載の発明において、前記第二層は、前記第一層をマスクにした前記基板に対するエッチング中に当該エッチングによって除去される材料で形成されていることを特徴とする。
本発明の第１０の態様は、第９の態様に記載の発明において、前記基板は、石英基板であり、前記第一層は、クロム化合物からなり、前記第二層は、酸化タングステンまたは酸化モリブデンのいずれかからなることを特徴とする。
本発明の第１１の態様は、基板上にハードマスク層を構成する第一層を形成する工程と、前記第一層上に前記ハードマスク層を構成する第二層を形成する工程と、前記第一層及び前記第二層を有して構成された前記ハードマスク層上にレジスト層を形成する工程と、前記レジスト層に対するパターニングを行って所望パターンに対応するレジストパターンを得る工程と、前記レジストパターンをマスクにして前記第二層に対するエッチングを行う工程と、エッチング後の前記第二層をマスクにして前記第一層に対するエッチングを行い当該第二層自体が有するパターンを当該第一層に転写する工程と、エッチング後の前記第一層をマスクにして前記基板に対するエッチングを行い当該第一層自体が有するパターンを当該基板に転写して当該基板への前記所望パターンの形成を行う工程とを有し、前記第二層の形成材料として、前記第一層に対するエッチングの間は前記第二層が当該第一層のマスクとして機能するエッチング選択比を有した材料を用いることを特徴とするパターン形成方法である。
本発明の第１２の態様は、基板上にハードマスク層を構成する第一層を形成する工程と、前記第一層上に前記ハードマスク層を構成する第二層を形成する工程と、前記第一層及び前記第二層を有して構成された前記ハードマスク層上にレジスト層を形成する工程と、前記レジスト層に対するパターニングを行って所望パターンに対応するレジストパターンを得る工程と、前記レジストパターンをマスクにして前記第二層に対するエッチングを行う工程と、エッチング後の前記第二層をマスクにして前記第一層に対するエッチングを行い当該第二層自体が有するパターンを当該第一層に転写する工程と、エッチング後の前記第一層をマスクにして前記基板に対するエッチングを行い当該第一層自体が有するパターンを当該基板に転写して当該基板への前記所望パターンの形成を行う工程とを有し、前記第二層の形成材料として、前記レジストパターンに対する前記第一層のエッチング選択比よりも当該第二層に対する前記第一層のエッチング選択比が高い材料を用いることを特徴とするパターン形成方法である。
本発明の第１３の態様は、第１１または第１２の態様に記載の発明において、前記第一層は、クロム化合物からなり、前記第二層は、酸化タングステン、ケイ素、二酸化ケイ素または酸化モリブデンのいずれかからなり、前記第二層に対するエッチングを、フッ素系ガスを含むガスによるドライエッチングにて行うことを特徴とする。
本発明の第１４の態様は、第１１または第１２の態様に記載の発明において、前記第一層は、クロム化合物からなり、前記第二層は、酸化タングステン、ケイ素、二酸化ケイ素または酸化モリブデンのいずれかからなり、前記第一層に対するエッチングを、塩素系ガスと酸素ガスとの混合ガスによるドライエッチングにて行うことを特徴とする。
本発明の第１５の態様は、第１１または第１２の態様に記載の発明において、前記第二層の形成材料として、アルカリ溶液で溶解する材料を用い、前記第二層に対するエッチングを、前記アルカリ溶液を含む現像液によるウエットエッチングにて行うことを特徴とする。
本発明の第１６の態様は、第１１から第１５のいずれか１態様に記載の発明において、前記レジスト層に対するパターニングを、当該レジスト層への電子線露光によるパターン描画及び描画されたパターンの現像によって行うことを特徴とする。
本発明の第１７の態様は、第１１から第１５のいずれか１態様に記載の発明において、前記レジスト層に対するパターニングを、ナノインプリント用原盤であるインプリントモールドからのパターン転写によって行うことを特徴とする。
本発明の第１８の態様は、第１６または第１７の態様に記載の発明を用いて前記基板へのパターン形成を行い、ナノインプリント用原盤となるモールドを得ることを特徴とするモールドの製造方法である。
【発明の効果】
【００１３】
本発明によれば、エッチング選択比不足によるマスクパターンの部分的消失が生じないので、形成すべきパターンの狭ピッチ化が進展する状況下においても、微細パターンを高精度で形成することができる。
【図面の簡単な説明】
【００１４】
【図１】本発明に係るマスクブランクスの基本的な構成例を示す断面概略図である。
【図２】本発明に係るインプリントモールドの製造方法の概要を示す断面概略図である。
【図３】本発明に係るサブモールドの製造方法の概要を示す断面概略図である。
【図４】台座構造を有するインプリントモールドの製造工程を説明するための断面概略図である。
【図５】従来におけるインプリントモールドの製造方法の一具体例を示す説明図である。
【図６】従来におけるインプリントモールドの製造方法の他の具体例を示す説明図である。
【発明を実施するための形態】
【００１５】
以下、図面に基づき本発明に係るマスクブランクス、パターン形成方法及びモールドの製造方法について説明する。ここでは、先ず、マスクブランクスの基本的な構成について説明し、次いで、当該マスクブランクスを用いたパターン形成方法を説明する。パターン形成方法の説明では、モールドの一具体例であるインプリントモールドの製造方法と、モールドの他の具体例であるサブモールドの製造方法とを、当該パターン形成方法の例として挙げる。
【００１６】
＜１．マスクブランクスの基本的な構成＞
図１は、本発明に係るマスクブランクスの基本的な構成例を示す断面概略図である。図例のように、マスクブランクス１は、基板２上にハードマスク層３を有して構成されている。なお、マスクブランクス１におけるハードマスク層３上には、基板２に形成すべきパターンに対応するレジストパターン４が形成されるようになっている。
【００１７】
基板２は、後述するインプリントモールドの製造方法により、当該インプリントモールドとなるものである。または、後述するサブモールドの製造方法により、インプリントモールドの複製品（コピー）であるサブモールドとなるものである。
このような基板２としては、例えば光インプリントを行う場合であれば、被転写材への光照射の観点から、石英基板等の透光性基板を用いることが考えられる。また、例えば熱インプリントを行う場合であれば、ドライエッチングに用いられる塩素系ガスに耐性があるＳｉＣ基板を用いることが考えられる。ただし、ハードマスク層３との間にＳｉＯ２層を介在させることを条件に、ＳｉＣ基板ではなくシリコンウエハを用いることも可能である。ＳｉＯ２層がシリコンウエハを塩素ガスから保護するためである。さらには、シリコンウエハ上に加工層としてＳｉＯ２層を設けたものを用いることも可能である。その場合、加工層であるＳｉＯ２層にパターン溝を設けることになるため、ＳｉＯ２層を介在させてシリコンウエハにパターン溝を設ける場合に比べて加工層を厚くすることが好ましい。以上は、基板２単体の形成材料についての説明である。
基板２の形状は、円盤形状とすることが考えられる。レジスト塗布の際に、回転を利用した均一塗布が可能だからである。ただし、円盤形状に限定されることはなく、矩形、多角形、半円形等といった他の形状であっても構わない。
【００１８】
ハードマスク層３は、基板２の側から第一層５と第二層６とが配される積層構造を有している。ただし、少なくとも第一層５と第二層６とを有して構成されていればよく、これら以外の層を含むものであっても構わない。例えば、第二層６の上にレジストに対する離型層を設けてもよいし、第一層５の下に基板２に対する密着層を設けてもよい。
【００１９】
ハードマスク層３における第一層５は、後述するパターン形成方法の説明において明らかにするように、基板２に対してエッチングを行う際に当該第一層５自体が有するパターンを当該基板２に転写するためのマスクとなる層である。なお、第一層５の形成材料等の詳細については、後述する具体例の説明において詳述する。
【００２０】
ハードマスク層３における第二層６は、後述するパターン形成方法の説明において明らかにするように、第一層５に対してエッチングを行う際に当該第二層６自体が有するパターンを当該第一層５に転写するためのマスクとなる層である。さらに、第二層６は、ハードマスク層３上に形成されるレジストパターン４をマスクにしてエッチングが行われる層でもある。なお、第二層６の形成材料等の詳細についても、第一層５と同様に、後述する具体例の説明において詳述する。
【００２１】
＜２．パターン形成方法の概要＞
次に、上述した構成のマスクブランクス１を用いて行うパターン形成方法について説明する。ここでは、パターン形成方法の概要を、インプリントモールドの製造方法に適用した場合と、インプリントモールドのコピーであるサブモールドの製造方法に適用した場合とを、それぞれ例に挙げて説明する。ただし、本発明に係るパターン形成方法は、その適用がインプリントモールドまたはサブモールドの製造方法に限定されるものではなく、インプリント法を用いたパターンド媒体の製造方法に適用してもよい。さらには、半導体装置の製造工程で用いられるフォトリソグラフィ法によるパターン形成に適用することも可能である。
【００２２】
［２−１．インプリントモールドの製造方法の概要］
図２は、本発明に係るインプリントモールドの製造方法の概要を示す断面概略図である。インプリントモールドを製造する場合には、図２（ａ）に示すように、上述した構成のマスクブランクス１を用意する。そして、そのマスクブランクス１におけるハードマスク層３上にレジスト層を形成した後、当該レジスト層への電子線露光によるパターン描画及び描画されたパターンの現像を行って、当該レジスト層に対するパターニングを行う。これにより、ハードマスク層３上には、所望パターンに対応するレジストパターン４が形成される。その後は、図２（ｂ）に示すように、レジストパターン４をマスクにしてハードマスク層３の第二層６に対するエッチングを行う。次いで、図２（ｃ）に示すように、エッチング後の第二層６をマスクにして、ハードマスク層３の第一層５に対するエッチングを行い、当該第二層６自体が有するパターンを当該第一層５に転写する。そして、図２（ｄ）に示すように、エッチング後の第一層５をマスクにして、基板２に対するエッチングを行い、当該第一層５自体が有するパターンを当該基板２に転写する。これにより、基板２には、所望パターンの溝加工がされる。その後、図２（ｅ）に示すように、所望パターン形成後の基板２からマスクとなった第一層５を除去すると、ナノインプリント用原盤となるインプリントモールド７が得られる。なお、ここでは、モールドの製造方法の一具体例としてインプリントモールドの製造方法を例に挙げたが、インプリントモールド以外の微細パターンを有したモールド（成形品）についても、同様の手法で製造することが可能である。
【００２３】
［２−２．サブモールドの製造方法の概要］
図３は、本発明に係るサブモールドの製造方法の概要を示す断面概略図である。サブモールドを製造する場合には、図３（ａ）に示すように、上述した構成のマスクブランクス１を用意する。そして、そのマスクブランクス１におけるハードマスク層３上にレジスト層を形成した後、当該レジスト層にナノインプリント用原盤であるインプリントモールドからのパターン転写を行って、当該レジスト層に対するパターニングを行う。このときのパターン転写は、熱インプリントによるものであっても、光インプリントによるものであってもよい。これにより、ハードマスク層３上には、インプリントモールドにおけるパターンに対応するレジストパターン４が形成される。その後は、図３（ａ）及び（ｂ）に示すように、レジストパターン４をマスクにして、当該レジストパターン４のインプリント残膜（スカム）８とハードマスク層３の第二層６とを合わせてエッチングする。次いで、図３（ｃ）に示すように、エッチング後の第二層６をマスクにして、ハードマスク層３の第一層５に対するエッチングを行い、当該第二層６自体が有するパターンを当該第一層５に転写する。そして、図３（ｄ）に示すように、エッチング後の第一層５をマスクにして、基板２に対するエッチングを行い、当該第一層５自体が有するパターンを当該基板２に転写する。これにより、基板２には、インプリントモールドにおけるパターンに対応するパターンの溝加工がされる。その後、図３（ｅ）に示すように、所望パターン形成後の基板２からマスクとなった第一層５を除去すると、サブモールド９が得られることになる。なお、ここでは、モールドの製造方法の他の具体例としてサブモールドの製造方法を例に挙げたが、サブモールド以外の微細パターンを有したモールド（成形品）についても、同様の手法で製造することが可能である。
【００２４】
＜３．マスクブランクス及びパターン形成方法の具体例＞
次に、マスクブランクス１及び当該マスクブランクス１を用いたパターン形成方法について、具体例を挙げてさらに詳しく説明する。ここでは、主として、本実施形態における特徴的な事項を、第一実施形態〜第三実施形態に分けて説明する。
なお、以下に説明する第一実施形態〜第三実施形態では、図２を参照しながら、インプリントモールドを製造する場合を例に挙げる。ただし、第一実施形態〜第三実施形態がインプリントモールド製造に限定されないことは勿論である。
【００２５】
［３−１．第一実施形態］
インプリントモールドを製造する場合は、既に概要を説明したように、マスクブランクス１の用意及びレジストパターン４の形成（図２（ａ）参照）、第二層６に対するエッチング（図２（ｂ）参照）、第一層５に対するエッチング（図２（ｃ）参照）、基板２に対するエッチング（図２（ｄ）参照）、という手順を経る。以下、これらの各手順について、順に説明する。
【００２６】
（マスクブランクスの用意）
用意するマスクブランクス１は、基板２上に第一層５を形成する工程と、その第一層５上に第二層６を形成する工程と、を経て形成されるものである（図２（ａ）参照）。
【００２７】
基板２としては、既に説明したように石英基板やＳｉＣ基板等を用いることが考えられるが、以下の説明では石英基板を用いる場合を例に挙げる。石英基板は、平坦度及び平滑度に優れるため、例えばインプリントモールドとして用いてパターン転写を行う場合に、転写パターンの歪み等が生じないで高精度のパターン転写を行える。
【００２８】
基板２上における第一層５の形成材料としては、クロム化合物が挙げられる。さらに詳しくは、窒化クロム（ＣｒＮ）を用いることが好ましい。ＣｒＮは、レジストパターン４を形成する際の電子線描画時のチャージアップを防止するのに十分な導電性を有しているからである。さらに、ＣｒＮは、レジスト材料除去のために用いられるアンモニア水や硫酸過水等に対して十分な耐性を有するからである。ただし、第一層５の形成材料は、ＣｒＮ以外であっても、当該第一層５を導電層として使用できる化合物であればよく、例えばモリブデン化合物、酸化クロム、ＳｉＣ、アモルファスカーボン、Ａｌを用いてもよい。以下の説明では、ＣｒＮを用いる場合を例に挙げる。
このようなＣｒＮからなる第一層５は、例えばクロムターゲットをアルゴンと窒素の混合ガスでスパッタリングして成膜すればよい。成膜厚さは、十分な導電性が得られる程度であればよく、例えば３〜６ｎｍとすることが考えられる。ただし、基板２に対するパターン加工の溝深さを考慮して、６ｎｍよりも厚く成膜することも可能である。
【００２９】
第一層５上における第二層６は、当該第一層５とのエッチング選択比を考慮して形成されたものである。詳しくは、第二層６の形成材料として、第一層５に対するエッチングの間は当該第二層６が当該第一層５のマスクとして機能するエッチング選択比を有した材料を用いる。「マスクとして機能するエッチング選択比」とは、エッチング選択比の不足による部分的なマスク消失が生じることなく、マスクとしての機能が失われないことを意味する。これにより、少なくとも第一層５に対するエッチングが行われている間は、第二層６が当該第一層５のマスクとして機能し続けていることになる。
【００３０】
また、第二層６の形成材料としては、レジストパターン４に対する第一層５のエッチング選択比よりも第二層６に対する第一層５のエッチング選択比が高い材料を用いる。ここで、「Ａに対するＢのエッチング選択比」とは、エッチングを行いたくない層(マスクとなる層）であるＡとエッチングを行いたい層であるＢとのエッチングレートの比をいう。具体的には「Ａに対するＢのエッチング選択比＝Ｂのエッチング速度／Ａのエッチング速度」の式によって特定される。また、「選択比が高い」とは、比較対象に対して、上記定義の選択比の値が大きいことをいう。このような形成材料で第二層６を形成すれば、当該第二層６を介さずにレジストパターン４だけで第一層５に対するエッチングを行う場合のエッチング選択比に比べて、第二層６に対する第一層５のエッチング選択比が高選択比となる。
【００３１】
以上のような第二層６の形成材料の具体例としては、第一層５がＣｒＮからなる場合であれば、酸化タングステン（ＷＯｘ）、ケイ素（Ｓｉ）、二酸化ケイ素（ＳｉＯ２）または酸化モリブデン（ＭＯｘ）のいずれかが挙げられる。ただし、第二層６の形成材料は、ＷＯｘ等以外であっても、第一層５との選択比が上述の内容に合致するものであればよく、例えばＴｉ、Ｖ、Ｃｒ、Ｍｎ、Ｃｕ、Ｚｎ、Ｇｅ、Ｓｅ、Ｙ、Ｚｒ、Ｎｂ、Ｍｏ、Ｔｃ、Ｒｕ、Ｒｈ、Ｐｄ、Ａｇ、Ｓｂ、Ｔｅ、Ｈｆ、Ｉｒ、Ｐｔ、Ｗ、Ａｕ、Ｂｉのうちの少なくとも１つ以上の元素と、酸素または窒素との組合せから構成されたものを用いてもよい。以下の説明では、ＷＯｘを用いる場合を例に挙げる。
【００３２】
ＷＯｘからなる第二層６は、一般的なタングステンターゲットとスパッタガスおよび酸素ガスを用いた反応性スパッタ法により成膜すればよい。成膜厚さは、膜として成立するのに十分な厚さが必要な一方で、微細パターンの高精度形成を可能にするという観点からは極力薄くすることが好ましく、例えば３〜６ｎｍとすることが考えられる。
【００３３】
（レジストパターンの形成）
レジストパターン４は、マスクブランクス１のハードマスク層３上にレジスト層を形成する工程と、そのレジスト層に対するパターニングを行って所望パターンに対応するレジストパターンを得る工程と、を経て形成されるものである（図２（ａ）参照）。
【００３４】
レジスト層は、その後に行うパターニングに適するものを形成材料に用いればよい。また、レジスト層の形成厚さは、第二層６に対するエッチングが完了するまで残存する厚さであればよい。例えば、レジスト層は、電子線描画用のレジスト材料（日本ゼオン社製ＺＥＰ５２０Ａ）をスピンコートにより４５ｎｍの厚みに塗布し、ベーク処理を行うことで形成することが考えられる。
【００３５】
レジスト層に対するパターニングは、例えば、電子線描画機を用いた電子線露光によるパターン描画と、描画されたパターンの現像とによって行う。このとき、レジスト層がポジ型レジストであるならば、電子線描画した箇所が基板２上の溝の位置に対応する。一方、レジスト層がネガ型レジストであるならば、その逆の位置となる。第一実施形態では、ポジ型レジストを用いた場合を例に挙げる。すなわち、レジスト層を現像し、レジストにおける電子線描画した部分を除去して、レジストパターン４を形成する。これにより、電子線が描画された部分が、基板２上の溝の位置に対応することになる。
【００３６】
（第二層に対するエッチング）
レジストパターン４の形成後は、当該レジストパターン４をマスクにして、第二層６に対するエッチングを行う工程を実行する（図２（ｂ）参照）。以下、この第二層６に対するエッチングを「第一エッチング」という。第一エッチングは、レジストパターン４が形成されたマスクブランクス１を、ドライエッチング装置に導入することで行う。
【００３７】
このとき、第一エッチングは、フッ素系ガスを含むガスによるドライエッチングにて行うことが考えられる。例えば第二層６上にレジストパターン４の残膜（スカム）が存在する場合であっても、フッ素系ガスのドライエッチングによって、第二層６の不要部分とスカムとが合わせて除去されることになるからである。具体的には、フッ素系ガスを含むガスとしてＣＨＦ３／Ｏ２ガスを用い、これによりＷＯｘからなる第二層６の不要部分とスカムを同時にエッチングする。
【００３８】
ただし、第一エッチングは、第二層６をエッチングできれば、フッ素系ガスを含むガスではなく、他のガスを用いて行ってもよい。他のガスとしては、塩素系ガス、水素ガス、炭化水素系ガス等が挙げられる。
【００３９】
このような第一エッチングを行うことで、第二層６については、その不要部分がエッチング除去される。これにより、第二層６には、レジストパターン４と同じパターンが転写されることになる。
【００４０】
そして、第二層６の不要部分をエッチング除去した後は、次いで行う第一層５に対するエッチングに備える。つまり、第一エッチングは、第二層６をエッチング対象としており、その下層に相当する第一層５についてはエッチング対象としていない。
【００４１】
なお、第一エッチングの後には、必要に応じて、酸溶液等による残存レジストパターン４の洗浄除去を行うようにしてもよい。
【００４２】
（第一層に対するエッチング）
第一エッチングの後は、次いで、エッチング後の第二層６をマスクにして、第一層５に対するエッチングを行い、第二層６自体が有するパターンを第一層５に転写する工程を実行する（図２（ｃ）参照）。以下、この第一層５に対するエッチングを「第二エッチング」という。第二エッチングは、第一エッチングの実行後のマスクブランクス１を、当該第一エッチングで用いられたガスを真空排気した後の同じドライエッチング装置に導入することで行う。
【００４３】
このとき、第二エッチングは、塩素系ガスと酸素ガスとの混合ガスによるドライエッチングにて行うことが考えられる。具体的には、塩素系ガスと酸素ガスとの混合ガスとしてＣｌ２／Ｏ２ガスを用い、これによりＣｒＮからなる第一層５の不要部分をエッチングする。第二エッチングでは、既に行われた第一エッチングにて第二層６の不要部分が除去されており、ＣｒＮからなる第一層５の不要部分のみをエッチング対象とすることから、当該ＣｒＮの除去に好適なＣｌ２／Ｏ２ガスを用いることができる。このＣｌ２／Ｏ２ガスを用いたエッチングが可能であれば、塩素系ガス（例えばＣｌ２ガス）のみを用いた場合のように第一層５の膜厚が制限されることない。例えば、Ｃｌ２ガスのみの場合は、エッチング可能なＣｒＮ膜の膜厚が３ｎｍ程度に限られてしまう。ところが、Ｃｌ２／Ｏ２ガスを用いた場合は、ＣｒＮからなる第一層５が３ｎｍを超える厚さであっても、その不要部分をエッチング除去することが可能である。このことは、第一層５の厚膜化を通じて、当該第一層５をマスクにして行う基板２に対するエッチングの際に、その加工深さの増大が実現可能であることを意味する。
【００４４】
ただし、第二エッチングは、第一層５をエッチングできれば、塩素系ガスと酸素ガスとの混合ガスではなく、他のガスを用いて行ってもよい。他のガスとしては、塩素系ガス、水素ガス、炭化水素系ガス等が挙げられる。
【００４５】
このような第二エッチングを行うことで、第一層５については、その不要部分がエッチング除去される。これにより、第一層５には、第二層６自体が有するパターンと同じパターンが転写されることになる。
【００４６】
ところで、第二エッチングを行う際のマスクとなる第二層６は、当該第二エッチングの間は当該第二層６が当該第一層５のマスクとして機能するエッチング選択比を有した材料によって形成されている。したがって、少なくとも第二エッチングが行われている間は、第二層６が第一層５のマスクとして機能し続けていることになる。つまり、第二エッチングにおいて、マスクとなる第二層６に部分的なパターン消失等が生じることはない。
【００４７】
また、第二エッチングを行う際のマスクとなる第二層６は、レジストパターン４に対する第一層５のエッチング選択比よりも、第二層６に対する第一層５のエッチング選択比が高い材料によって、形成されている。つまり、レジストパターン４に対する第一層５のエッチング選択比に比べて、第二層６に対する第一層５のエッチング選択比が高選択比である。故に、第二層６を介さずにレジストパターン４だけで第一層５に対するエッチングを行う場合に比べると、マスクとなる第二層６がエッチングによりダメージを受けてしまうのを抑制することができる。
【００４８】
以上のような関係を実現するエッチング選択比の具体的な値は、例えば、ＷＯｘに対するＣｒＮのエッチング選択比＝１以上である。このエッチング選択比は高ければ高いほどよいが、現実的には、エッチング選択比は１〜１０程度である。
【００４９】
そして、第二エッチングにより第二層６の不要部分をエッチング除去した後は、次いで行う基板２に対するエッチングに備える。つまり、第二エッチングは、第一層５をエッチング対象としており、基板２についてはエッチング対象としていない。
【００５０】
（基板に対するエッチング）
第二エッチングの後は、次いで、エッチング後の第一層５をマスクにして、基板２に対するエッチングを行い、第一層５自体が有するパターンを基板２に転写して、当該基板２への所望パターンの形成を行う工程を実行する（図２（ｄ）参照）。以下、この基板２に対するエッチングを「第三エッチング」という。第三エッチングは、第二エッチングの実行後のマスクブランクス１を、当該第二エッチングで用いられたガスを真空排気した後の同じドライエッチング装置に導入することで行う。
【００５１】
第三エッチングは、フッ素系ガスによるドライエッチングにて行うことが考えられる。フッ素系ガスとしては、ＣｘＦｙ（例えば、ＣＦ４、Ｃ２Ｆ６、Ｃ３Ｆ８）、ＣＨＦ３、これらの混合ガス、または、これらに添加ガスとして希ガス（Ｈｅ、Ａｒ、Ｘｅ等）を含むものが挙げられる。
【００５２】
このような第三エッチングを行うことで、基板２については、所望パターンに対応する溝加工が施されることになる。
【００５３】
（その他のエッチング）
第三エッチングの後は、基板２上の残存膜の除去を行う（図２（ｅ）参照）。残存膜の除去は、その手法が特に限定されるものではなく、広く知られた手法を用いて行えばよい。例えば、ＣｒＮからなる第一層５の残存部分を除去する場合であれば、硝酸第二アンモニウムセリウムを溶液として用いたウエットエッチングを行うことが考えられる。そして、残存膜の除去後は、必要があれば、基板２の洗浄等を行う。
【００５４】
第一実施形態では、以上のような各手順を経て、インプリントモールド７を製造する。
なお、ここでは、主に第一〜第三エッチングについて説明したが、第一層５及び第二層６以外のハードマスク層３の構成物質に応じて、別途エッチングを第一〜第三エッチングの間またはその前後に追加してもよい。
【００５５】
また、インプリントモールドを台座構造にするのならば、図４に示すように、ＣｒＮからなる第一層５の残存部分等を除去する前に、以下の工程を行ってもよい。
すなわち、ＣｒＮからなる第一層５等を残存させたまま基板２上に台座構造用レジスト１０を塗布し、紫外光による露光と現像を行う（図４（ａ）参照）。そして、露光と現像によりレジストパターンを形成した基板２に対して、フッ化水素酸とフッ化アンモニウムの混合液にてウエットエッチングを行い、さらに所定の酸洗浄によりレジストを除去する（図４（ｂ）参照）。こうして、台座構造を有する基板２を作製し、これをインプリントモールド１１としてもよい（図４（ｃ）参照）。
【００５６】
（第一実施形態の作用効果）
以上のような第一実施形態によるマスクブランクス１及び当該マスクブランクス１を用いたパターン形成方法は、以下に述べる作用効果を奏する。
【００５７】
第一実施形態によれば、基板２へのパターン形成を行うのにあたり、レジストパターン４をマスクにして第二層６に対するエッチングを行い、次いで第二層６をマスクにして第一層５に対するエッチングを行い、その後第一層５をマスクにして基板２に対するエッチングを行う。つまり、第一〜第三エッチングによる段階的なエッチング加工を経て、基板２へのパターン形成を行う。
このような段階的なエッチング加工を経る場合において、少なくとも第一層５に対するエッチングが行われている間、すなわち第二エッチングの間は、第二層６が第一層５のマスクとして機能し続けていることになる。したがって、例えばレジストとＣｒＮのエッチング選択比が不足し、レジストパターン４に対する第一層５のエッチング選択比が十分に得られないおそれがあっても、第二層６を介在させることで、当該第二層６にパターンさえ得られれば、第一層５へのパターン形成が可能になる。これにより、エッチング選択比の不足による部分的なマスク消失の発生を未然に回避することができ、形成すべきパターンの狭ピッチ化が進展する状況下においても、微細パターンを高精度で形成することができるようになる。
【００５８】
また、第一実施形態によれば、第一〜第三エッチングによる段階的なエッチング加工を経る場合において、レジストパターン４に対する第一層５のエッチング選択比に比べて、第二層６に対する第一層５のエッチング選択比が高選択比となっている。したがって、第二層６を介さずにレジストパターン４だけで第一層５に対するエッチングを行う場合に比べると、高選択比ゆえに、マスクとなる第二層６がエッチングによりダメージを受けてしまうのを抑制することができ、その結果として基板２に対して高精細な所望パターンを高精度に形成することができる。また、高選択比ゆえに、レジストパターン４だけで第一層５に対するエッチングを行う場合に比べて、当該第一層５を厚くすることができる。したがって、例えば基板２に溝パターンを形成する場合に、当該溝パターンを深く掘ることができる。
【００５９】
なお、エッチングによる部分的なマスク消失の発生を防止するためには、マスクとなる層の膜厚を厚く形成することも考えられる。しかしながら、ハードマスク層３を構成する各層についても、またハードマスク層３上に形成するレジスト層についても、その厚膜化には限界がある。さらに、形成すべきパターンの狭ピッチ化が進展する状況下では、マスクとなる層の薄膜化が求められている。これらのことを考慮すると、部分的なマスク消失については、マスクの膜厚調整で対処するよりも、第一実施形態で説明したように、ハードマスク層３を構成する第一層５及び第二層６について、段階的なエッチング加工を経るとともに、エッチング選択比の観点から第一層５及び第二層６の形成材料の選定を行うことが、非常に有効であると考えられる。
【００６０】
また、第一実施形態では、段階的なエッチング加工を経る場合に、フッ素系ガスを含むガスによるドライエッチングにて、第二層６に対する第一エッチングを行う。したがって、例えば第二層６上にレジストパターン４のスカムが存在する場合であっても、フッ素系ガスのドライエッチングによって、第二層６の不要部分とスカムとが合わせて除去されることになり、処理の迅速化が実現可能となる。
【００６１】
さらに、第一実施形態では、段階的なエッチング加工を経る場合に、塩素系ガスと酸素ガスとの混合ガスによるドライエッチングにて、第一層５に対する第二エッチングを行う。これは、第二エッチングでは、第一層５の不要部分のみをエッチング対象とすることから、ＣｒＮの除去に好適なＣｌ２／Ｏ２ガスを使用可能であることによる。したがって、第一層５の厚膜化を通じて、基板２に対する溝加工深さの増大が実現可能となる。
【００６２】
［３−２．第二実施形態］
次に、第二実施形態について説明する。ただし、ここでは、第一実施形態との違いを説明する。つまり、特に説明なき事項については、第一実施形態の場合と同様であるものとする。
第二実施形態では、主として、第二層６の形成材料と、当該第二層６に対して行う第一エッチングとについて説明する。
【００６３】
（第二層の形成材料）
第二層６は、アルカリ溶液で溶解する材料によって形成されている。ただし、当該材料は、レジストパターン４を構成するレジスト材料（有機レジスト）との間で、当該レジストパターン４をマスクにして第二層６に対するエッチングができる程度の選択比が確保されているものとする。なお、第一層５とのエッチング選択比に関しては、第一実施形態の場合と同様である。
【００６４】
このような第二層６の形成材料の具体例としては、低濃度アルカリ溶液で溶解するＷＯｘまたはＭＯｘのいずれかが挙げられる。ただし、これらの形成材料に限定されることはなく、必要となるエッチング選択比が得られつつ、アルカリ溶液で溶解する材料であれば、他の材料を用いても構わない。他の材料としては、Ｔｉ、Ｖ、Ｃｒ、Ｍｎ、Ｃｕ、Ｚｎ、Ｇｅ、Ｓｅ、Ｙ、Ｚｒ、Ｎｂ、Ｍｏ、Ｔｃ、Ｒｕ、Ｒｈ、Ｐｄ、Ａｇ、Ｓｂ、Ｔｅ、Ｈｆ、Ｉｒ、Ｐｔ、Ｗ、Ａｕ、Ｂｉのうちの少なくとも１つ以上の元素と、酸素または窒素との組合せから構成されるものが挙げられる。また、これらの無機レジスト以外であっても、感光性樹脂組成物レジストを用いてもよい。この感光性樹脂組成物は、高分子化合物、光重合性化合物、及び、光重合性開始剤を含有するものであり、具体的な高分子化合物としては、露光前、あるいは露光によるパターニングが失敗した場合に、アルカリ性溶液でパターンの除去が可能であるという点や、基材との密着性などの点、さらにはアルカリ溶液による残渣除去の点から、側鎖にカルボキシル基を有する単量体とアクリル系単量体とを共重合していることが好ましい。側鎖にカルボキシル基を有する単量体とは、例えば、アクリル酸、フマル酸、ケイ皮酸、クロトン酸、イタコン酸、シトラコン酸、マレイン酸無水物、マレイン酸半エステルが挙げられる。
以下の説明では、第二層６の形成材料として、ＷＯｘを用いる場合を例に挙げる。
【００６５】
（第一エッチング）
第一エッチングでは、レジストパターン４をマスクにして、第二層６に対するエッチングを行う。このとき、第二層６は、アルカリ溶液で溶解する材料によって形成されている。したがって、第二層６については、当該第二層６とレジストパターン４との選択比が必要十分であることを条件に、アルカリ溶液を現像液として用いた解像が可能となる。このことから、第一エッチングでは、第二層６について、第一実施形態で説明したドライエッチングではなく、アルカリ溶液を現像液として用いたウエットエッチングによるパターン解像を行う。
【００６６】
第一エッチングとしてのウエットエッチングは、レジストパターン４が形成されたマスクブランクス１を、ウエットエッチング装置に導入することで行う。詳しくは、アルカリ溶液で満たした容器を備えるウエットエッチング装置を用い、その容器内にマスクブランクス１を浸漬させることで行えばよい。アルカリ溶液としては、例えば２．３８％水酸化テトラメチルアンモニウム（ＴＭＡＨ）系の現像液を用いることが考えられる。ただし、これに限定されることはなく、第二層６の形成材料を溶解可能なものであれば、他のアルカリ溶液を用いてもよい。他のアルカリ溶液としては、例えば水酸化カリウム(ＫＯＨ)水溶液が挙げられる。
【００６７】
（第二実施形態の作用効果）
以上のような第二実施形態によるマスクブランクス１及び当該マスクブランクス１を用いたパターン形成方法は、以下に述べる作用効果を奏する。
【００６８】
第二実施形態によれば、第二層６がアルカリ溶液で溶解可能なため、当該第二層６についてアルカリ溶液を現像液として用いた解像が可能となる。つまり、第二層６に対して行う第一エッチングついて、ドライエッチングではなく、アルカリ溶液を現像液として用いたウエットエッチングによるパターン解像が行えることになる。
【００６９】
第一エッチングをウエットエッチングによって行えば、ドライエッチングの場合に比べて、第二層６のパターン解像時にレジストパターン４がパターン角部の丸まり発生等のダメージを受けてしまうのを抑制することができる。ドライエッチングの場合はマスクとなるレジストパターン４にも浸食が生じるが、ウエットエッチングによれば、レジストパターン４は有機溶剤等を現像液として用いて解像するものであり、第二層６の現像液として用いるアルカリ溶液には耐性を有しているからである。したがって、第一エッチングをウエットエッチングによって行えば、レジストパターン４のダメージ抑制が可能となり、その結果として基板２に対して高精細な所望パターンを高精度に形成することが実現可能となる。このことは、特に狭ピッチのパターン形成時に顕著な利点となる。狭ピッチの場合、マスクダメージが形成パターンに与える影響が大きくなるからである。
【００７０】
さらに、第一エッチングをウエットエッチングによって行えば、現像工程だけで、レジストパターン４の形成のみならず、第二層６のパターン形成まで行えるようになる。したがって、レジストパターン４の形成から第二層６に対する第一エッチングまでの処理について、その迅速化が実現可能となる。
【００７１】
ところで、第一エッチングをウエットエッチングによって行う場合に、レジストパターン４は、ネガ型レジスト層から形成されたものであることが好ましい。その場合、第二層６は、ネガ型レジスト層から形成されたレジストパターン４をマスクにして、ウエットエッチングが行われる層となる。このように、ネガ型レジスト層から形成されたレジストパターン４を用いれば、第二層６に対する第一エッチングの際に、当該第二層６と当該レジストパターン４とのエッチング選択比を十分に確保することができる。ネガ型レジストの場合、パターンとして残っている部分がエッチングされず、既に説明したエッチング選択比の式において、その分母が「０」に近くなるからである。
【００７２】
ただし、レジストパターン４は、ネガ型レジスト層から形成されたものに限定されることはなく、ポジ型レジスト層（例えば、電子線描画用レジスト）から形成されたものであってもよい。ポジ型レジスト層から形成されたものであっても、有機溶剤等とアルカリ溶液とに対する耐性の違いにより、第一エッチングをウエットエッチングで行うのに必要なエッチング選択比を得られると考えられる。
【００７３】
［３−３．第三実施形態］
次に、第三実施形態について説明する。ここでも、第一実施形態または第二実施形態との違いを説明し、特に説明なき事項については第一実施形態または第二実施形態の場合と同様とする。第三実施形態では、主として、第二層６の形成材料について説明する。
【００７４】
（第二層の形成材料）
従来、インプリントモールド等のマスクブランクとしては、既に説明したように、ＣｒＮ／ＴａＨｆの積層膜よりなる薄膜が、石英等の基板上に形成されたものがある（例えば、特許文献１，２参照。）。このような従来構成のマスクブランクにおいて、基板に対するエッチングを終了した後にＣｒＮ／ＴａＨｆの積層膜を剥離除去する場合は、当該積層膜に対するパターンエッチングと同様に、塩素系ガスを用いたドライエッチング処理を行うことが考えられる。ところが、積層膜を構成するＴａＨｆ膜は、非常に酸化し易い材料である。そのため、ドライエッチング装置のチャンバ雰囲気や積層膜の酸化状態の程度等によっては、積層膜の剥離除去が正常に行えず、当該積層膜の残渣が発生するおそれがある。
【００７５】
このことから、第三実施形態では、基板２上を覆うハードマスク層３における第二層６が、以下に述べるように構成されている。すなわち、第二層６は、第一層５をマスクにした基板２に対する第三エッチング中に、当該第三エッチングによって除去される材料で形成されている。
【００７６】
このような第二層６の形成材料の具体例としては、基板２が石英基板であり、第一層５がクロム化合物であるＣｒＮからなり、第三エッチングをフッ素系ガスによるドライエッチングにて行う場合であれば、ＷＯｘ、Ｓｉ、ＳｉＯ２またはＭＯｘのいずれかが挙げられる。ただし、第二層６の形成材料は、ＷＯｘ等以外であっても、第三エッチング中に当該第三エッチングによって除去される材料であればよく、例えばＴｉ、Ｖ、Ｃｒ、Ｍｎ、Ｃｕ、Ｚｎ、Ｇｅ、Ｓｅ、Ｙ、Ｚｒ、Ｎｂ、Ｍｏ、Ｔｃ、Ｒｕ、Ｒｈ、Ｐｄ、Ａｇ、Ｓｂ、Ｔｅ、Ｈｆ、Ｉｒ、Ｐｔ、Ｗ、Ａｕ、Ｂｉのうちの少なくとも１つ以上の元素と、酸素または窒素との組合せから構成されたものを用いてもよい。なお、以上に挙げた形成材料の具体例のうち、第二実施形態で説明したアルカリ溶液で溶解する材料については、当該第二実施形態で説明したように第一エッチングをウエットエッチングによって行うことも可能になる。以下の説明では、ＷＯｘを用いる場合を例に挙げる。
【００７７】
（第三実施形態の作用効果）
以上のような第三実施形態によるマスクブランクス１及び当該マスクブランクス１を用いたパターン形成方法は、以下に述べる作用効果を奏する。
【００７８】
第三実施形態によれば、第一〜第三エッチングによる段階的なエッチング加工を経る場合において、第一層５をマスクにした基板２に対する第三エッチング中に第二層６が除去される。つまり、基板２に対する第三エッチングを終了すると、第二層６が既に除去されていることになる。したがって、第二層６の除去が容易に行えるようになるとともに、当該第二層６の形成材料が残渣となるのを防ぐことができる。
【００７９】
また、第三実施形態によれば、第三エッチングの終了後は、基板２上に第一層５の形成材料が残存していても、第二層６の形成材料は除去されて残存していない。そのため、第一層５の形成材料を除去するのにあたり、当該除去に有用な手法を用いることができる。例えば、第一層５の形成材料がＣｒＮであれば、当該ＣｒＮのみに対して有用となる選択的な薬液除去を行うことが可能となる。さらに具体的には、ドライエッチングよりも工程が容易であって基板２上のＣｒＮの残渣をより取り除くことができるウエットエッチングを行うことにより、当該基板２直上の残存材料を除去できる。したがって、第二層６の形成材料のみならず、第一層５の形成材料についても、残渣が発生するのを容易に防ぐことができる。
【００８０】
このように、第三実施形態は、第一層５及び第二層６のいずれについても、残渣発生を防止するのに有用である。つまり、第一層５または第二層６の酸化状態の程度等に因らずに、これらの積層膜の剥離除去を正常に行うことができる。このことは、当該積層膜について酸化被膜の形成が許容されることを意味する。そのため、マスクとしての第一層５または第二層６の耐久性を向上させるために、当該酸化被膜を利用するようにしても構わない。
【００８１】
以上、本発明の実施形態を説明したが、上記の開示内容は、本発明の例示的な実施形態を示すものである。すなわち、本発明の範囲は、上記の例示的な実施形態に限定されるものではない。本明細書中に明示的に記載されているか否か、または示唆されているか否かにかかわらず、いわゆる当業者にとって自明な事項であれば、本明細書の開示内容に基づいて本発明の実施形態に改変を加えて実施してもよい。
【実施例】
【００８２】
次に、実施例を挙げて、本発明を具体的に説明する。ただし、本発明が、以下の実施例に限定されないことは勿論である。
【００８３】
＜実施例＞
本実施例においては、基板２として円盤状合成石英基板（外径１５０ｍｍ、厚み０．７ｍｍ）を用いた（図２（ａ）参照）。この基板（以下「石英基板」という。）２をスパッタリング装置に導入した。
【００８４】
そして、大気暴露は行わず、クロムターゲットをアルゴンと窒素の混合ガスでスパッタリングし、ＣｒＮ（Ｃｒ：Ｎ＝３５：６５原子比）からなる第一層（以下「ＣｒＮ層」という。）５を３ｎｍの厚みで成膜した（図２（ａ）参照）。
【００８５】
その後、タングステンターゲットをスパッタガスおよび酸素ガスを用いた反応性スパッタ法でスパッタリングし、酸化タングステン（ＷＯｘ）からなる第二層（以下「ＷＯｘ層」という。）６を３ｎｍの厚みで成膜した（図２（ａ）参照）。
【００８６】
ＣｒＮ層５とＷＯｘ層６とが積層されてなるハードマスク層３の形成後、そのハードマスク層３上に、電子線描画用のレジスト層（日本ゼオン社製ＺＥＰ５２０Ａ）をスピンコートにより４５ｎｍの厚みに塗布し、ベーク処理を行った。
【００８７】
次いで、電子線描画機（加圧電圧１００ｋＶ）を用いて、ハードマスク層３上におけるレジスト層に、ライン３０ｎｍかつスペース６０ｎｍの周期構造のラインアンドスペースパターンを描画した後、レジスト層を現像して微細パターンに対応するレジストパターン４を形成した（図２（ａ）参照）。
【００８８】
次いで、レジストパターン４を有するハードマスク層３が形成された石英基板２をドライエッチング装置に導入し、ＣＨＦ３／Ｏ２ガスを用いたドライエッチング（ＣＨＦ３：Ｏ２＝８：１（体積比））を行った。これにより、ハードマスク層３におけるＷＯｘ層６の不要部分を除去し、当該ＷＯｘ層６に対して微細パターンを形成した（図２（ｂ）参照）。
【００８９】
そして、濃硫酸と過酸化水素水からなる硫酸過水（濃硫酸：過酸化水素水＝２：１（体積比））を用いてレジストパターン４を除去した。
【００９０】
続いて、ＷＯｘ層６に対するドライエッチングで用いられたガスを真空排気した後、同じエッチング装置内で、残存するＷＯｘ層６をマスクとしながら、Ｃｌ２／Ｏ２ガスを用いたドライエッチングを行った。これにより、ハードマスク層３におけるＣｒＮ層５の不要部分を除去し、当該ＣｒＮ層５に対して微細パターンを形成した（図２（ｃ）参照）。
【００９１】
さらに、ＣｒＮ層５に対するドライエッチングで用いられたガスを真空排気した後、同じエッチング装置内で、残存するＣｒＮ層５をマスクとしながら、フッ素系ガスを用いたドライエッチング（ＣＨＦ３：Ａｒ＝１：９（体積比））を、石英基板２に対して行った。ここでは、残存するＣｒＮ層５をマスクとして石英基板２をエッチング加工し、微細パターンに対応した溝を当該石英基板２に形成した（図２（ｄ）参照）。このドライエッチングにより、ＣｒＮ層５上に残存するＷＯｘ層６についても除去した。
【００９２】
このようにして石英基板２に溝加工がなされた後、当該石英基板２上に残存するＣｒＮ層５に対して、硝酸第二アンモニウムセリウムを用いたウエットエッチングを行った。
【００９３】
以上の工程を経て、適宜洗浄処理や乾燥処理等を行い、本実施例におけるインプリントモールドを作成した。
【００９４】
＜評価＞
上述の実施例について、石英基板上の各層のエッチング選択比を調査するとともに、走査型電子顕微鏡を用いて石英基板における形成パターンを観察した。
【００９５】
実施例におけるＷＯｘ層６とＣｒＮ層５について、ＷＯｘに対するＣｒＮのエッチング選択比＝１〜１０程度である。これは、レジストに対するＣｒＮのエッチング選択比が１／１０＝０．１程度であることから、これに比べると高選択比に相当する。
また、実施例における石英基板２の形成パターンについては、走査型電子顕微鏡観察の結果、パターン欠陥が発生しておらず、微細パターンが高精度に形成されていることがわかった。
【符号の説明】
【００９６】
１…マスクブランクス、２…基板、３…ハードマスク層、４…レジストパターン、５…第一層（ＣｒＮ層）、６…第二層（ＷＯｘ層）、７，１１…インプリントモールド
【図４】
2011211083.tif 000003
【図１】
2011211083.tif 000004
【図２】
2011211083.tif 000005
【図３】
2011211083.tif 000006
【図５】
2011211083.tif 000007
【図６】
2011211083.tif 000008